СПОСОБ СЕЛЕКТИВНОГО ФОСФАТИРОВАНИЯ КОМБИНИРОВАННОЙ МЕТАЛЛИЧЕСКОЙ КОНСТРУКЦИИ

1. Способ предварительной химической обработки и селективного фосфатирования комбинированной металлической конструкции, содержащей по меньшей мере одну часть, изготовленную из алюминия, и по меньшей мере одну часть, изготовленную из цинка, и необязательно дополнительную часть, изготовленную из железа, отличающийся тем, что способ включает
2
2
(I) на первой стадии обработку комбинированной металлической конструкции водной композицией для цинкового фосфатирования, что приводит к образованию покрывающего поверхность слоя кристаллического фосфата цинка, имеющего плотность покрытия в диапазоне от 0,5 до 5 г/м, на частях, изготовленных из железа и цинка, но без образования слоя фосфата цинка, имеющего плотность покрытия, составляющего по меньшей мере 0,5 г/м, на алюминиевые частях, а затем, промежуточную процедуру промывания водой,
(II) на второй стадии нанесение водной кислой пассивирующей композиции, имеющей значение рН в диапазоне от 2,0 до 5,5, на комбинированную металлическую конструкцию, при этом кислая пассивирующая композиция удаляет не более 50% кристаллического фосфата цинка на частях, изготовленных из цинка и железа, но образует пассивный слой на алюминиевых частях, который не составляет при этом покрывающего поверхность слоя кристаллического фосфата,
при этом композиция для цинкового фосфатирования на стадии (I) имеет содержание ионов натрия и/или калия и ионов алюминия,
при этом композиция для цинкового фосфатирования на стадии (I) имеет температуру в диапазоне от 20 до 65°С, и имеет содержание свободного фторида, которое составляет по меньшей мере 5 мг/л, но не более 200 мг/л,
4
при этом в композиции для цинкового фосфатирования присутствует по меньшей мере 0,04 г/л, но не более 3,2 г/л бора, в виде растворимых в воде неорганических соединений, в пересчете на BF, и
при этом количество баллов свободной кислоты с добавлением KCl в композиции для цинкового фосфатирования составляет по меньшей мере 0,6 балла.
2. Способ по п. 1, отличающийся тем, что композиция для цинкового фосфатирования на стадии (I) имеет содержание свободного фторида в диапазоне от 10 до 200 мг/л, предпочтительно от 20 до 150 мг/л, более предпочтительно от 20 до 120 мг/л, особенно предпочтительно от 50 до 120 мг/л, и очень особенно предпочтительно от 70 до 120 мг/л.
4
3. Способ по п. 1 или 2, отличающийся тем, что композиция для цинкового фосфатирования на стадии (I) имеет концентрацию бора в виде растворимых в воде неорганических соединений в пересчете на BF в диапазоне от 0,08 до 2,5 г/л, более предпочтительно от 0,08 до 2 г/л, более предпочтительно от 0,25 до 2 г/л, особенно предпочтительно от 0,5 до 1,5 г/л, и очень особенно предпочтительно от 0,8 до 1,2 г/л.
4. Способ по одному из предыдущих пунктов, отличающийся тем, что содержание ионов натрия и/или калия (в пересчете на натрий) в композиции для цинкового фосфатирования на стадии (I) находится в диапазоне от 1 до 4 г/л, в частности от 2 до 3 г/л, и содержание свободного фторида находится в диапазоне от 50 до 150 мг/л, в частности от 70 до 120 мг/л.
6
5. Способ по одному из предыдущих пунктов, отличающийся тем, что содержание неорганических соединений, включающих кремний (в пересчете на SiF) в композиции для цинкового фосфатирования на стадии (I) составляет менее 25 мг/л, предпочтительно менее 15 мг/л, более предпочтительно менее 5 мг/л, и наиболее предпочтительно менее 1 мг/л.
6. Способ по одному из предыдущих пунктов, отличающийся тем, что композиция для цинкового фосфатирования на стадии (I) имеет количество баллов свободной кислоты с добавлением KCl в диапазоне от 0,6 до 3,0 баллов, предпочтительно от 0,8 до 3,0 баллов, более предпочтительно от 1,0 до 3,0 баллов, и наиболее предпочтительно от 1,0 до 2,5 балла.
7. Способ по одному из предыдущих пунктов, отличающийся тем, что для композиции для цинкового фосфатирования на стадии (I) безразмерный коэффициент
общ.
(К-значение·Т) / (F·[В]·1000)
находится в диапазоне от 0,13 до 22,5, предпочтительно от 0,2 до 15.
8. Способ по одному из предыдущих пунктов, отличающийся тем, что композиция для цинкового фосфатирования на стадии (I) дополнительно включает один или несколько из следующих катионов:
0,3-2 г/л, предпочтительно 0,5-1,5 г/л, марганца(II),
0,3-2 г/л, предпочтительно 0,8-1,2 г/л, никеля(II),
0,001-0,2 г/л, предпочтительно 0,005-0,1 г/л, железа(III).
9. Способ по одному из предыдущих пунктов, отличающийся тем, что значение рН пассивирующей композиции на стадии (II) находится в диапазоне от 2,5 до 5,5, более предпочтительно от 3,0 до 5,5 и наиболее предпочтительно от 3,5 до 5,5.
10. Способ по одному из предыдущих пунктов, отличающийся тем, что пассивирующая композиция на стадии (II) содержит Ti, Zr и/или Hf в связанной в комплекс форме, предпочтительно в концентрации, находящейся в диапазоне от 20 до 500 мг/л, более предпочтительно от 50 до 300 мг/л, и более предпочтительно от 50 до 150 мг/л (в пересчете на Ti, Zr и/или Hf), и необязательно ионы дополнительных металлов в виде растворимых в воде соединений.
11. Способ по одному из предыдущих пунктов, отличающийся тем, что пассивирующая композиция на стадии (II) дополнительно содержит по меньшей мере один органосилан и/или по меньшей мере один продукт его гидролиза и/или по меньшей мере один продукт его конденсации, предпочтительно в концентрации, находящейся в диапазоне от 5 до 200 мг/л, более предпочтительно от 10 до 100 мг/л, и особенно предпочтительно от 20 до 80 мг/л (в пересчете на Si).
12. Композиция для цинкового фосфатирования, предназначенная для селективного фосфатирования стальных, оцинкованных стальных и/или легированных оцинкованных стальных поверхностей в металлической комбинированной конструкции, содержащей часть, изготовленную из алюминия, по одному из пп. 1-8, отличающаяся тем, что она имеет количество баллов свободной кислоты с добавлением KCl, составляющее по меньшей мере 0,6 балла, и значение рН, предпочтительно находящееся в диапазоне от 2,5 до 3,5, и
2
5
(а) 5-50 г/л ионов фосфата в пересчете на РО,
(б) 0,3-3 г/л ионов цинка,
(в) по меньшей мере 5 мг/л, но не более 200 мг/л, свободного фторида, и
4
(г) по меньшей мере 0,04 г/л, но не более 3,2 г/л, бора в виде растворимых в воде неорганических соединений, в пересчете на BF,
при этом композиция для цинкового фосфатирования дополнительно имеет содержание ионов натрия и/или калия и ионов алюминия.
13. Концентрат, из которого можно получить композицию для цинкового фосфатирования по п. 12 посредством разбавления подходящим растворителем и/или дисперионной средой, предпочтительно водой, и необязательно регулируя при этом значение рН.
14. Комбинированная металлическая конструкция, содержащая по меньшей мере одну часть, изготовленную из алюминия, и по меньшей мере одну часть, изготовленную из цинка, и необязательно дополнительную часть, изготовленную из железа, отличающаяся тем, что ее можно получить посредством способа по одному из пп. 1-11.
15. Применение комбинированной металлической конструкции по п. 14 в промышленности поставки автомобильных комплектующих, в производстве кузовов в автомобилестроении, в сельскохозяйственном машиностроении, в судостроении, в строительном секторе или при производстве бытовой техники.